ДИСПЕРСИЯ ОКСИДА АЛЮМИНИЯ

2
-6
1. Дисперсия оксида алюминия, которая стабильна в диапазоне рН от 5 до 9 и обладает содержанием оксида алюминия по меньшей мере 40 мас.%, может быть приготовлена диспергированием одного или нескольких порошков оксида алюминия с удельной площадью поверхности от 5 до 200 м/г в водной фазе, где одна или несколько по меньшей мере двухосновных гидроксикарбоновых кислот содержатся растворенными в дисперсии, и в эту водную фазу независимо друг от друга добавляют по меньшей мере одну соль вторичного кислого фосфата щелочного металла и/или первичного кислого фосфата щелочного металла в количестве от 0,3 до 3·10
2
молей/м удельной площади поверхности оксида алюминия.
2. Дисперсия оксида алюминия по п.1, отличающаяся тем, что порошок оксида алюминия характеризуется пирогенетическим происхождением.
3. Дисперсия оксида алюминия по п.1, отличающаяся тем, что порошок оксида алюминия в 4%-ной дисперсии проявляет значение рН от 3 до 5.
50
4. Дисперсия оксида алюминия по п.1, отличающаяся тем, что частицы оксида алюминия обладают средним диаметром агрегата d меньше 100 нм.
5. Дисперсия оксида алюминия по п.1, отличающаяся тем, что она свободна от частиц диаметром больше 1 мкм.
6. Дисперсия оксида алюминия по п.1, отличающаяся тем, что содержание оксида алюминия составляет от 40 до 60 мас.%.
7. Дисперсия оксида алюминия по п.1, отличающаяся тем, что значение рН составляет от 6 до 8.
8. Дисперсия оксида алюминия по п.1, отличающаяся тем, что дзета-потенциал равен меньше - 15 мВ.
9. Дисперсия оксида алюминия по п.1, отличающаяся тем, что по меньшей мере двухосновная гидроксикарбоновая кислота, содержащаяся растворенной в дисперсии, представляет собой лимонную кислоту или винную кислоту.
10. Способ приготовления дисперсии оксида алюминия по пп.1-9, отличающийся тем, что
-6
вначале в воду вводят одну или несколько по меньшей мере двухосновных гидроксикарбоновых кислот, содержащихся растворенными в дисперсии, и по меньшей мере одну соль вторичного кислого фосфата щелочного металла и/или первичного кислого фосфата щелочного металла в количестве от 0,3 до 3·10
2
3
молей/м удельной площади поверхности, добавляют сразу полностью в виде порций или непрерывно частицы оксида алюминия, соответствующие целевому количеству в дисперсии, и диспергируют подводом энергии больше 1000 кДж/м.
3
11. Способ по п.10, отличающийся тем, что диспергирование вначале осуществляют с подводом энергии меньше 1000 кДж/м с получением предварительной дисперсии, эту предварительную дисперсию разделяют на по меньшей мере два парциальных потока, эти парциальные потоки направляют в мельницу высокой энергии под давлением по меньшей мере 500 бар, выпускают через сопло и предоставляют возможность сталкиваться между собой в наполненной газом или жидкостью реакционной камере и такое высокоэнергичное измельчение необязательно повторяют один или несколько раз.
12. Применение дисперсии оксида алюминия по пп.1-9 для нанесения покрытия на стеклянные, керамические и металлические поверхности и для приготовления лаков.